(57)【要約】【課題】カップ状容器と蓋材からなる食品の包装材において、保管時や運搬時の振動によっても内面が損傷しにくい蓋材を提供する。【解決手段】基材層１１とアルミ箔層１２とシーラント層１４とを有する蓋材において、アルミ箔層１２とシーラント層１４との間に、ショアＤ硬度が５０以上のエチレン−メタクリル酸共重合体からなる緩衝層１３を配置する。【選択図】図２
2011219116.tif 000002
【特許請求の範囲】
【請求項１】
カップ状容器の開口の周縁部にヒートシールされて前記開口を塞ぐ蓋材であって、
基材層とアルミ箔層と緩衝層とシーラント層とをこの順序で有し、
前記緩衝層が、ショアＤ硬度が５０以上のエチレン−メタクリル酸共重合体からなることを特徴とする蓋材。
【請求項２】
シーラント層側からの、鉛筆法による引っかき強度が５Ｈ以上である請求項１に記載の蓋材。
【請求項３】
カップ状容器と、前記カップ状容器の開口の周縁部にその外周部がヒートシールされる蓋体とからなる包装材であって、前記蓋体が請求項１または２に記載の蓋材であることを特徴とする包装材。
【発明の詳細な説明】
【技術分野】
【０００１】
本発明は、即席麺等を包装するための包装材に関し、特に、カップ状容器の開口の周縁部にヒートシールされる蓋材に関する。
【背景技術】
【０００２】
即席麺などの食品の包装材としては、カップ状の容器と、該容器の開口の周縁部にヒートシールされる蓋材とからなる包装材が一般的である。係る蓋材としては、一般的に、容器にヒートシールするためのシーラント層と、蓋材に遮光性とガスバリア性を付与するためのアルミ箔層等の金属層、印刷などを施す表面層の３層からなる積層体を基本構成としている。
【０００３】
例えば特許文献１には、蓋材を容器から剥離する際に、容器の縁から容器表面のコーティング層が剥がれて毛羽立ちを生じるのを防止するため、ホットメルト層（シーラント層）とアルミ箔層との間に、エチレン−メタクリル酸共重合体からなる介在樹脂層を設けた蓋材が開示されている。また、特許文献２には、包装後に多少の外圧が加わった場合や高温下でも容器から剥離せず、開封時には容器に損傷を与えないように、ホットメルト層とアルミ箔層との間にポリエチレンのポリマーアロイからなる下地層を介在させた蓋材が開示されている。さらに、特許文献３には、蓋材の強度を向上させるために、シーラント層と金属層との間にポリエチレンテレフタレート（ＰＥＴ）やポリエチレン（ＰＥ）、紙などからなる中間層を介在させた蓋材が開示されている。
【先行技術文献】
【特許文献】
【０００４】
【特許文献１】特開平８−２１７１４７号公報
【特許文献２】特開２００１−１５０５９１号公報
【特許文献３】特開２００７−３９１０７号公報
【発明の概要】
【発明が解決しようとする課題】
【０００５】
上記したカップ状容器と蓋材からなる食品の包装材においては、包装後の包装体の保管時や運搬時の振動によって、被包装物である食品が蓋材の内面に接触して傷つけ、アルミ箔層が露出して酸化し、黒ずみを発生してしまう場合や、アルミ箔層の損傷によって蓋材のガスバリア性が低下し、被包装物である食品が酸化するといった場合があった。いずれの場合も、商品価値を低下させることになり、その対策が望まれていた。
【０００６】
本発明の課題は、上記したような保管時や運搬時の振動によっても内面が損傷しにくい蓋材と、該蓋材を用いた包装材を提供することにある。
【課題を解決するための手段】
【０００７】
本発明の第１は、カップ状容器の開口の周縁部にヒートシールされて前記開口を塞ぐ蓋材であって、
基材層とアルミ箔層と緩衝層とシーラント層とをこの順序で有し、
前記緩衝層が、ショアＤ硬度が５０以上のエチレン−メタクリル酸共重合体からなることを特徴とする。
【０００８】
本発明の第２は、カップ状容器と、前記カップ状容器の開口の周縁部にその外周部がヒートシールされる蓋体とからなる包装材であって、前記蓋体が前記本発明の蓋材であることを特徴とする。
【発明の効果】
【０００９】
本発明においては、シーラント層とアルミ箔層との間に緩衝層を設けたことによって、シーラント層に被包装物が接触してもアルミ箔層に至る損傷を生じることがなく、アルミ箔層の露出による酸化や、アルミ箔層の損傷によるガスバリア性の低下が防止される。よって、蓋材の内面の黒ずみや食品の酸化による商品価値の低下を防止することができる。
【図面の簡単な説明】
【００１０】
【図１】本発明の包装材の断面模式図である。
【図２】本発明の蓋材の断面模式図である。
【発明を実施するための形態】
【００１１】
本発明の蓋材は、カップ状容器の開口の周縁部にヒートシールされて該開口を塞ぐ蓋材であり、基材層とアルミ箔層と緩衝層とシーラント層とをこの順序で有する。包装時には、基材層が外側、シーラント層が内側に配置し、シーラント層によって容器の開口の周縁部にヒートシールされる。また、本発明の包装材は、上記本発明の蓋材と、該蓋材をヒートシールするカップ状容器からなる。
【００１２】
図１は、本発明の包装材の一実施形態の断面模式図である。図中、１は包装材、２はカップ状容器、３は蓋材である。図１に示したように、カップ状容器と蓋材からなる包装材は、カップ状容器２内に被包装物（不図示）を収納した後、該容器２の開口の周縁部（フランジ部）に蓋材３の外周部をヒートシールして密封される。カップ状容器２は、被包装物の形態によって、深さや平面形状が適宜選択される。
【００１３】
図２は、本発明の蓋材２の断面模式図である。図２中、１１は基材層、１２はアルミ箔層、１３は緩衝層、１４はシーラント層（ヒートシール層）である。以下に各層について説明する。
【００１４】
〔基材層１１〕
基材層１１は、包装時に外側になる層である。よって、印刷に適した紙層を有することが好ましく、また、紙層とアルミ箔層１２とを接着するために、内側にポリエチレン（ＰＥ）層を有することが好ましい。よって、具体的には、紙層とポリエチレン（ＰＥ）層との２層構成（紙層が外側）、或いは、ＰＥＴ層と紙層とＰＥ層（ＰＥＴ層が外側）との３層構成が好ましい。
【００１５】
〔アルミ箔層１２〕
アルミ箔層１２は、蓋材に遮光性とガスバリア性を付与するための層であり、好ましくはその厚さが６〜１５μｍである。
【００１６】
〔緩衝層１３〕
緩衝層１３は、アルミ箔層１２とシーラント層１４の両者との接着性が良好で、製造上、アルミ箔層１２に直接押し出し成形することによって、実用性のある層間強度が得られる層である。このような特性を備えた緩衝層構成樹脂として、本発明においては、エチレン−メタクリル酸共重合体（ＥＭＡＡ）が用いられる。さらに、本発明においては、アルミ箔層１２の傷つき防止効果を得るため、緩衝層１３にはショアＤ硬度として５０以上が必要である。具体的には、三井デュポン・ポリケミカル社製「ニュクレル（登録商標）  Ｎ０９０８Ｃ」、「ニュクレル  Ｎ１１０８Ｃ」を用いることができる。また、緩衝層１３の厚さとしては１０〜３０μｍが好ましい。
【００１７】
本発明においては、アルミ箔層１２とシーラント層１４との間に緩衝層１３を介在させることによって、シーラント層１４表面に被包装物が接触して該表面を傷つけた場合でも、緩衝層１３が係る傷の侵入を抑制するため、傷はアルミ箔層１２に至るほど深くならず、アルミ箔層１２の露出或いは損傷が防止される。
【００１８】
〔シーラント層１４〕
シーラント層１４は、ヒートシールされる容器２との接着性及び、接着後の剥離性が必要であり、緩衝層１３との接着性が良いことも必要である。好ましい厚さは１５〜３０μｍであり、ＥＶＡ、アイオノマー、オレフィン樹脂及びこれらの混合物が好ましく用いられる。通常、カップ状容器２はポリスチレン製であることから、シーラント層１４としては、ポリスチレンや緩衝層１３のＥＭＡＡとの接着性及びポリスチレンとの剥離性を有する三井デュポン・ポリケミカル社製の多目的シール樹脂「ＣＭＰＳ（登録商標）  ＶＮ−５０３」が好ましく用いられる。
【００１９】
本発明の蓋材３においては、シーラント層１４側からの鉛筆法による引っかき強度（ＪＩＳ  Ｋ５６００−５−４）が５Ｈ以上であると、被包装物による引っかきに対して充分な耐性が示され、蓋材３の損傷が防止されるため、望ましい。
【００２０】
本発明の蓋材の作製方法としては、紙層とアルミ箔層１２とをＰＥを介して押し出しラミネートして中間積層体を得、次いで、該中間積層体のアルミ箔層１２側に緩衝層１３の構成樹脂を介してシーラント層１４を押し出しラミネートする方法が挙げられる。
【実施例】
【００２１】
紙層（大王製紙社製「竜王コート」、目付け７４ｇ／ｍ2）と厚さ７μｍのアルミ箔（住軽アルミ箔社製「１Ｎ３０」）との間に、厚さが１５μｍとなるようにＰＥ（旭化成ケミカルズ社製「サンテック（登録商標）  Ｌ１８５０Ｋ」）を押し出しラミネータで樹脂温度３３０℃、圧力３０ＭＰａで押し出し、紙層／ＰＥ層／アルミ箔層の中間積層体を得た。次に、この中間積層体のアルミ箔層側に、下記表１に示す緩衝層構成樹脂を厚さが１５μｍとなるように介して、厚さ２０μｍ層のシーラント層（三井デュポン・ポリケミカル社製「ＣＭＰＳ  ＶＮ−５０３」を樹脂温度３００℃、圧力３０ＭＰａで押し出しラミネートし、蓋材を得た。
【００２２】
表１中、ＥＭＡＡは全て三井デュポン・ポリケミカル社製品であり、実施例１は「ニュクレル  Ｎ０９０８Ｃ」、実施例２は「ニュクレル  Ｎ１１０８Ｃ」、比較例１は「ニュクレル  ＡＮ４２２８Ｃ」である。また、比較例３のＬＤＰＥは低密度ポリエチレン（旭化成ケミカルズ社製「サンテック  Ｌ１８５０Ｋ」）であり、金属との接着性が低いため、アンカー剤（東洋モートン社製「ＥＬ−４２０」）をアルミ箔層に塗布し、乾燥した後、該ＬＤＰＥを該アンカー層に直接押し出した。
【００２３】
得られた各例の蓋材について、下記の各試験を行い、結果を表１に示した。
【００２４】
〔鉛筆法による引っかき硬度〕
ＪＩＳ  Ｋ５６００−５−４に準じて、三菱鉛筆社製のＵｎｉシリーズを用い、各蓋材のシーラント層の表面について引っかき強度を調べた。
【００２５】
〔ショアＤ硬度〕
ＪＩＳ  Ｋ７２１５に準じて、緩衝層のショアＤ硬度を測定した。
【００２６】
〔傷つき性〕
市販の即席麺カップ容器の蓋材を剥離し、内容物を入れたまま、本例の蓋材のシーラント層と上記カップ容器の開口の周縁部とが接するように重ねてヒートシール（温度：１４０℃、圧力：０．３ＭＰａ、時間：０．７ｓｅｃ）した。この容器を蓋材が下になるように逆さまにして各例１０個ずつを段ボール箱に水平に並べて封止した。この箱を配送用トラックに積み、１０００ｋｍ輸送した後、各容器を取り出し、蓋材を剥離して蓋材内面の傷つき具合を目視で観察した。各例において１０個の試料の中でばらつきは認められなかった。評価基準は以下の通りである。
【００２７】
評価基準
◎：変化なし。
×：肉眼で判別できる３ｍｍ長以下の傷がある。
××：３ｍｍ長を超える傷がある。
【００２８】
【表１】
2011219116.tif 000003
【００２９】
尚、シーラント層のショアＤ硬度は４０であった。
【符号の説明】
【００３０】
１：包装材、２：カップ状容器、３：蓋材、１１：基材層、１２：アルミ箔層、１３：緩衝層、１４：シーラント層
【図１】
2011219116.tif 000004
【図２】
2011219116.tif 000005